(57)【要約】【課題】熱安定性や触媒寿命に優れた酸化物を提供すること。また、この酸化物を製造する方法や、この酸化物の存在下、長時間にわたり安定して塩素を製造する方法を提供すること。【解決手段】チタニア、アルミナ、シリカ及びジルコニアからなる群より選ばれる少なくとも１種の化合物からなる担体に酸化リン及び酸化ルテニウムが担持されてなる酸化物。また、この酸化物は、好ましくは、前記担体にリン化合物を担持させた後、酸化性ガスの雰囲気下で焼成して酸化リンが担持された担体を得、この担体にルテニウム化合物を担持させた後、酸化性ガスの雰囲気下で焼成することにより製造される。さらに、上記酸化物の存在下、塩化水素を酸素で酸化して塩素を製造する。【選択図】なし【特許請求の範囲】
【請求項１】
チタニア、アルミナ、シリカ及びジルコニアからなる群より選ばれる少なくとも１種の化合物からなる担体に酸化リン及び酸化ルテニウムが担持されてなる酸化物。
【請求項２】
担体が、チタニア及び／又はアルミナからなる担体である請求項１に記載の酸化物。
【請求項３】
担体が、ルチル型チタニア及びアナターゼ型チタニアに対するルチル型チタニアの比率が２０％以上のチタニアからなる担体である請求項１に記載の酸化物。
【請求項４】
前記担体にリン化合物を担持させた後、酸化性ガスの雰囲気下で焼成して酸化リンが担持された担体を得、この担体にルテニウム化合物を担持させた後、酸化性ガスの雰囲気下で焼成することを特徴とする請求項１〜３のいずれかに記載の酸化物の製造方法。
【請求項５】
酸化リンが担持された担体が、担体の比表面積に対する酸化リンの単分子被覆率が１０〜９０％の担体である請求項４に記載の製造方法。
【請求項６】
請求項１〜３のいずれかに記載の酸化物の存在下、塩化水素を酸素で酸化する塩素の製造方法。
【請求項７】
請求項４又は５に記載の方法により酸化物を製造し、この酸化物の存在下、塩化水素を酸素で酸化する塩素の製造方法。
【発明の詳細な説明】
【技術分野】
【０００１】
本発明は、担体に酸化ルテニウムが担持されてなる酸化物に関する。また、本発明は、前記酸化物を製造する方法や、前記酸化物の存在下、塩化水素を酸素で酸化して塩素を製造する方法にも関係している。
【背景技術】
【０００２】
チタニアやアルミナ等からなる担体に酸化ルテニウムが担持されてなる酸化物は、例えば、塩化水素を酸素で酸化して塩素を製造するための触媒として知られている（特許文献１〜７参照）。
【０００３】
【特許文献１】特開平９−６７１０３号公報
【特許文献２】特開２０００−２２９２３９号公報
【特許文献３】特開２０００−２５４５０２号公報
【特許文献４】特開２０００−２８１３１４号公報
【特許文献５】特開２００２−７９０９３号公報
【特許文献６】特開２００２−２９２２７９号公報
【特許文献７】特開２００４−０７４０７３号公報
【発明の開示】
【発明が解決しようとする課題】
【０００４】
しかしながら、上記従来の酸化物は、例えば、塩化水素の酸化反応に長時間用いられる等の熱負荷を受けると、担体や担体に担持された酸化ルテニウムが焼結（シンタリング）して触媒活性が低下することがあり、触媒の熱安定性や触媒寿命の点で必ずしも満足のいくものではなかった。そこで、本発明の目的は、かかる焼結を抑制し、熱安定性や触媒寿命に優れた酸化物を提供することにある。また、この酸化物を製造する方法や、この酸化物の存在下、長時間にわたり安定して塩素を製造する方法を提供することにある。
【課題を解決するための手段】
【０００５】
本発明者らは鋭意検討を行った結果、上記目的を達成しうる酸化物を見出し、本発明を完成するに至った。すなわち、本発明は、チタニア、アルミナ、シリカ及びジルコニアからなる群より選ばれる少なくとも１種の化合物からなる担体に酸化リン及び酸化ルテニウムが担持されてなる酸化物を提供するものである。
【０００６】
また、本発明は、前記担体にリン化合物を担持させた後、酸化性ガスの雰囲気下で焼成して酸化リンが担持された担体を得、この担体にルテニウム化合物を担持させた後、酸化性ガスの雰囲気下で焼成することを特徴とする前記酸化物の製造方法を提供するものであり、さらに、この酸化物の存在下、塩化水素を酸素で酸化して塩素を製造する方法を提供するものである。
【発明の効果】
【０００７】
本発明によれば、熱安定性や触媒寿命に優れた酸化物を提供することができ、この酸化物の存在下、塩化水素を酸素で酸化することにより、長時間にわたり安定して塩素を製造することができる。
【発明を実施するための最良の形態】
【０００８】
以下、本発明を詳細に説明する。本発明は、チタニア、アルミナ、シリカ及びジルコニアからなる群より選ばれる少なくとも１種の化合物からなる担体に酸化リン及び酸化ルテニウムが担持されてなる酸化物（以下、リン−ルテニウム担持酸化物ということがある。）である。このリン−ルテニウム担持酸化物は、所定の担体に酸化ルテニウムだけでなく酸化リンが担持されてなることにより、担体や酸化ルテニウムの焼結（シンタリング）を良好に抑制することができ、このリン−ルテニウム担持酸化物の存在下、塩化水素を酸素で酸化することにより、長期間にわたって安定して塩素を製造することができる。
【０００９】
本発明の担体としては、チタニア、アルミナ、シリカ及びジルコニアからなる群より選ばれる少なくとも１種の化合物が挙げられ、また必要に応じてそれらの２種以上を用いることもできる。中でも、チタニアやアルミナが好ましく、チタニアがより好ましい。担体としてチタニアを用いる場合、このチタニアは、ルチル型チタニア（ルチル型の結晶構造を有するチタニア）やアナターゼ型チタニア（アナターゼ型の結晶構造を有するチタニア）、非晶質のチタニア等からなるものであることができ、また、これらの混合物からなるものであってもよい。中でも、ルチル型チタニア及び／又はアナターゼ型チタニアからなるチタニア担体が好ましい。さらに、チタニア担体中のルチル型チタニア及びアナターゼ型チタニアに対するルチル型チタニアの比率（以下、ルチル型チタニア比率ということがある。）が２０％以上のチタニア担体が好ましく、３０％以上のチタニア担体がより好ましく、９０％以上のチタニア担体がさらにより好ましい。ルチル型チタニア比率が高くなるほど、得られるリン−ルテニウム担持酸化物の触媒活性もより良好となる。上記ルチル型チタニア比率は、Ｘ線回折法（以下ＸＲＤ法）により測定でき、以下の式（１）で示される。
【００１０】
ルチル型チタニア比率［％］＝〔ＩR／（ＩA＋ＩR）〕×１００  （１）
【００１１】
ＩR：ルチル型チタニア（１１０）面を示す回折線の強度
ＩA：アナターゼ型チタニア（１０１）面を示す回折線の強度
【００１２】
尚、担体としてチタニアを用いる場合、チタニア中のナトリウム含有量やカルシウム含有量が多いほど、得られるリン−ルテニウム担持酸化物の触媒活性が低くなる傾向があるので、ナトリウム含有量は２００重量ｐｐｍ以下であるのが好ましく、また、カルシウム含有量は２００重量ｐｐｍ以下であるのが好ましい。また、ナトリウム以外のアルカリ金属や、カルシウム以外のアルカリ土類金属も、得られるリン−ルテニウム担持酸化物の触媒活性に悪影響を及ぼしうるので、チタニア中の全アルカリ金属の含有量が２００重量ｐｐｍ以下であるのがより好ましく、また、全アルカリ土類金属の含有量が２００重量ｐｐｍ以下であるのがより好ましい。これらアルカリ金属やアルカリ土類金属の含有量は、例えば、誘導結合高周波プラズマ発光分光分析（以下、ＩＣＰ分析ということがある。）、原子吸光分析、イオンクロマトグラフィー分析等で測定することができ、好ましくはＩＣＰ分析で測定する。
【００１３】
また、かかるチタニアとしては、粉末状やゾル状のチタニアを混練、成形し、次いで焼成したものを用いることができる。焼成したチタニアは、公知の方法に基づいて調製することができ、例えば、チタニア粉末やチタニアゾルを、有機バインダー等の成形助剤及び水と混練し、ヌードル状に押出成形した後、乾燥、破砕して成形体を得、次いでこの成形体を空気等の酸化性ガス雰囲気下で焼成することで調製できる。本発明では、焼成したチタニアを用いるのが好ましい。
【００１４】
担体の比表面積は、窒素吸着法（ＢＥＴ法）で測定することができ、通常ＢＥＴ１点法で測定する。該測定により得られる比表面積は、通常５〜３００ｍ2／ｇであり、好ましくは５〜５０ｍ2／ｇである。比表面積が高すぎると、得られるリン−ルテニウム担持酸化物における担体や酸化ルテニウムが焼結しやすくなり、熱安定性が低くなることがある。一方、比表面積が低すぎると、得られるリン−ルテニウム担持酸化物における酸化ルテニウムが分散しにくくなり、触媒活性が低くなることがある。
【００１５】
本発明のリン−ルテニウム担持酸化物は、前記担体に酸化リン及び酸化ルテニウムが担持されてなるものである。ここでいう酸化リンは、通常、五酸化二リン（Ｐ２Ｏ５）であることができる。また、酸化リンの担持量は、リン−ルテニウム担持酸化物１００重量部に対して通常０．１〜４．０重量部、好ましくは０．２〜２．０重量部である。
【００１６】
担持されている酸化ルテニウムにおけるルテニウムの酸化数は、通常＋４であり、酸化ルテニウムとしては二酸化ルテニウム（ＲｕＯ2）であるが、他の酸化数のルテニウムないし他の形態の酸化ルテニウムが含まれていてもよい。また、酸化ルテニウムの担持量は、リン−ルテニウム担持酸化物１００重量部に対して通常０．１〜２０重量部、好ましくは０．３〜１０重量部、より好ましくは０．５〜５重量部である。酸化ルテニウムがあまり少ないと触媒活性が十分でないことがあり、あまり多いとコスト的に不利となる。
【００１７】
加えて、酸化ルテニウムの担持量は、酸化リン１モルに対して０．１〜４モルであるのが好ましく、０．３〜２モルであるのがより好ましい。酸化リン１モルに対する酸化ルテニウムのモル数が高すぎると、担持酸化ルテニウムの熱安定性が低くなることがあり、低すぎると、触媒活性が低くなることがある。
【００１８】
尚、本発明のリン−ルテニウム担持酸化物には、酸化リン及び酸化ルテニウムの他に、シリカ等の酸化物も合わせて担持されていてもよい。この場合は、担体とは異なる酸化物が担持させる。
【００１９】
次に、本発明のリン−ルテニウム担持酸化物の製造方法について説明する。本発明のリン−ルテニウム担持酸化物の製造方法としては、例えば、（１）上記担体に、リン化合物を担持させた後、酸化性ガスの雰囲気下で焼成し、次いで、ルテニウム化合物を担持させた後、酸化性ガスの雰囲気下で焼成する方法や、（２）上記担体に、ルテニウム化合物を担持させた後、酸化性ガスの雰囲気下で焼成し、次いで、リン化合物を担持させた後、酸化性ガスの雰囲気下で焼成する方法、（３）上記担体に、リン化合物及びルテニウム化合物を担持させた後、酸化性ガスの雰囲気下で焼成する方法等が挙げられ、中でも、上記（１）の方法が好ましい。
【００２０】
担体に担持させるリン化合物としては、例えば、リン酸や、リン酸トリメチル、リン酸トリエチル、リン酸トリプロピル、リン酸トリブチルのようなリン酸エステル、亜リン酸トリメチルのような亜リン酸エステル等が挙げられ、必要に応じてそれらの２種以上を用いることもできる。中でも、リン酸エステルが好ましく、リン酸トリエチルがより好ましい。また、リン化合物の担持方法としては、リン化合物をメタノール、エタノール等のアルコールや、水、又はそれらの混合溶媒に溶解させてなる溶液を担体に含浸させる方法や、担体を該溶液に浸漬して、リン化合物を吸着させる方法等が挙げられる。
【００２１】
リン化合物の使用量は、リン−ルテニウム担持酸化物に対する酸化リンの担持量が前述の範囲内となるように適宜調整すればよく、担体１モルに対して、通常０．００１〜０．３モル、好ましくは０．００１〜０．３モルである。
【００２２】
担体に担持させるルテニウム化合物としては、例えば、ＲｕＣｌ3、ＲｕＢｒ3の如きハロゲン化物、Ｋ3ＲｕＣｌ6、Ｋ2ＲｕＣｌ6の如きハロゲノ酸塩、Ｋ2ＲｕＯ4の如きオキソ酸塩、Ｒｕ2ＯＣｌ4、Ｒｕ2ＯＣｌ5、Ｒｕ2ＯＣｌ6の如きオキシハロゲン化物、Ｋ2［ＲｕＣｌ5（Ｈ2Ｏ）4］、［ＲｕＣｌ2（Ｈ2Ｏ）4］Ｃｌ、Ｋ2［Ｒｕ2ＯＣｌ10］、Ｃｓ2［Ｒｕ2ＯＣｌ4］の如きハロゲノ錯体、［Ｒｕ（ＮＨ3）5Ｈ2Ｏ］Ｃｌ2、［Ｒｕ（ＮＨ3）5Ｃｌ］Ｃｌ2、［Ｒｕ（ＮＨ3）6］Ｃｌ2、［Ｒｕ（ＮＨ3）6］Ｃｌ3、［Ｒｕ（ＮＨ3）6］Ｂｒ3の如きアンミン錯体、Ｒｕ（ＣＯ）5、Ｒｕ3（ＣＯ）12の如きカルボニル錯体、［Ｒｕ3Ｏ（ＯＣＯＣＨ3）6（Ｈ2Ｏ）3］ＯＣＯＣＨ3、［Ｒｕ2（ＯＣＯＲ）4］Ｃｌ（Ｒ＝炭素数１〜３のアルキル基）の如きカルボキシラト錯体、Ｋ2［ＲｕＣｌ5（ＮＯ）］、［Ｒｕ（ＮＨ3）5（ＮＯ）］Ｃｌ3、［Ｒｕ（ＯＨ）（ＮＨ3）4（ＮＯ）］（ＮＯ3）2、［Ｒｕ（ＮＯ）］（ＮＯ3）3の如きニトロシル錯体、ホスフィン錯体、アミン錯体、アセチルアセトナト錯体等が挙げられる。中でもハロゲン化物が好ましく用いられ、特に塩化物が好ましく用いられる。尚、ルテニウム化合物としては、必要に応じて、その水和物を使用してもよいし、また、それらの２種以上を使用してもよい。
【００２３】
ルテニウム化合物の担持方法としては、例えば、ルテニウム化合物の溶液を該担体に含浸させる方法や、該担体をルテニウム化合物の溶液に浸漬して、ルテニウム化合物を該担体に吸着させる方法等が挙げられる。
【００２４】
ルテニウム化合物の使用量は、リン−ルテニウム担持酸化物に対する酸化ルテニウムの担持量が前述の範囲内となるように適宜調整すればよい。
【００２５】
尚、リン化合物やルテニウム化合物の他に、ケイ素化合物等の金属化合物も担体に担持することができる。この場合、担体とは異なる金属種を有する金属化合物を担持させる。かかるケイ素化合物としては、Ｓｉ（ＯＲ）4（以下、Ｒは炭素数１〜４のアルキル基を表す。）の如きケイ素アルコキシド化合物、塩化ケイ素（ＳｉＣｌ4）、臭化ケイ素（ＳｉＢｒ4）の如きハロゲン化ケイ素、ＳｉＣｌ（ＯＲ）3、ＳｉＣｌ2（ＯＲ）2、ＳｉＣｌ3（ＯＲ）の如きケイ素ハロゲン化物アルコキシド化合物等が挙げられる。また、必要に応じて、その水和物を用いてもよいし、それらの２種以上を用いてもよい。本発明では、中でも、ケイ素アルコキシド化合物が好ましく、ケイ素テトラエトキシド、すなわちオルトケイ酸テトラエチル〔Ｓｉ（ＯＣ2Ｈ5）4〕がより好ましい。また、担持方法としては、ケイ素化合物をメタノール、エタノール等のアルコールや、水、又はそれらの混合溶媒に溶解させてなる溶液をチタニアに含浸させる方法や、チタニアを該溶液に浸漬して、ケイ素化合物を吸着させる方法等が挙げられる。ケイ素化合物の使用量は、担体に１モルに対し、通常０．００１〜０．３モル、好ましくは０．００４〜０．０３モルである。
【００２６】
担体にリン化合物やルテニウム化合物を担持させた後、酸化性ガス雰囲気下で焼成することにより、リン化合物が酸化リンに、ルテニウム化合物が酸化ルテニウムにそれぞれ変換され、酸化リン及び酸化ルテニウムが担体に担持されてなるリン−ルテニウム担持酸化物を調製することができる。ここでいう酸化性ガスとは、酸化性物質を含むガスであり、例えば、酸素含有ガスが挙げられる。その酸素濃度は通常１〜３０容量％程度である。この酸素源としては、通常、空気や純酸素が用いられ、必要に応じて不活性ガスで希釈される。酸化性ガスは、中でも、空気が好ましい。焼成温度は、通常１００〜５００℃、好ましくは２００〜３５０℃である。
【００２７】
尚、担体にリン化合物を担持させた後、酸化性ガスの雰囲気下で焼成し、次いで、ルテニウム化合物を担持させた後、酸化性ガスの雰囲気下で焼成することにより、本発明のリン−ルテニウム担持酸化物を調製する場合において、担体にリン化合物を担持させた後、焼成して得られる酸化リンが担持された担体（以下、酸化リン担持担体ということがある。）が、以下の式（２）で示される単分子被覆率θを満たすものであるのが好ましい。
【００２８】
θ＝ａm×Ａ／Ｓ×１００  （２）
θ：単分子被覆率［％］
Ｓ：担体に酸化リンが担持された担体（酸化リン担持担体）の比表面積［ｍ2/g］
Ａ：担体１ｇ当たりに担持されている酸化リンの分子数
ａm：酸化リンの分子占有面積〔＝０．２３３×１０-18［ｍ2］〕
【００２９】
尚、酸化リンの分子占有面積ａmは、以下の式（３）から求められる値である。
【００３０】
ａm＝１.０９１(Ｍw／(Ｎｄ))2/3        （３）
Ｍw：酸化リンの分子量〔＝１４１．９［ｇ／ｍｏｌ］〕
Ｎ：アボガドロ数〔＝６．０２×１０23［個］〕
ｄ：酸化リンの真密度〔＝２．４［ｇ／ｍ3］〕
【００３１】
ここでいう単分子被覆率θは、担体の比表面積に対する、担体に担持されている酸化リンの被覆割合を意味し、通常１０〜２００％、好ましくは２０〜１２０％である。即ち、このような値となるように、担体調製時にリン化合物の使用量を適宜調整する。かかる単分子被覆率θが低すぎると、リン−ルテニウム担持酸化物における担体や酸化ルテニウムが焼結しやすくなり、熱安定性が低くなることがある。また、単分子被覆率θが高すぎると、ルテニウム化合物が担体に担持されにくくなり、例えば、リン−ルテニウム担持酸化物を塩化水素の酸化反応に用いた場合にその触媒活性が低くなることがある。
【００３２】
かくして所定の担体に酸化リン及び酸化ルテニウムが担持されてなる酸化物（リン−ルテニウム担持酸化物）を調製することができる。かかるリン−ルテニウム担持酸化物は、例えば、アルカン、アルコール、塩化水素等の酸化反応に触媒として用いられることができる。中でも、長時間にわたり安定して塩素を製造しうる点から、該酸化物を塩化水素の酸化反応に触媒として使用するのが好ましい。
【００３３】
リン−ルテニウム担持酸化物を塩化水素の酸化反応に触媒として用いる場合、反応の方式は、固定床方式であってもよいし、流動床方式であってもよく、中でも固定床気相流通方式や流動床気相流通方式の如き気相反応が有利に採用される。
【００３４】
塩化水素の酸化反応は平衡反応であり、あまり高温で行うと平衡転化率が下がるため、比較的低温で行うのが好ましく、反応温度は、通常１００〜５００℃、好ましくは２００〜４５０℃である。また、反応圧力は、通常０．１〜５ＭＰａ程度である。酸素源としては、空気を使用してもよいし、純酸素を使用してもよい。塩化水素に対する酸素の理論モル量は１／４モルであるが、通常、この理論量の０．１〜１０倍の酸素が使用される。また、塩化水素の供給速度は、触媒１Ｌあたりのガス供給速度（Ｌ／ｈ；０℃、１気圧換算）、すなわちＧＨＳＶで表して、通常１０〜２００００ｈ-1程度である。
【実施例】
【００３５】
以下に本発明の実施例を示すが、本発明はこれらによって限定されるものではない。例中、使用量ないし含有量を表す部及び％は、特記ない限り重量基準である。また、例中、チタニア担体のルチル型チタニア比率はＸＲＤ分析により求め、チタニア担体中の該担体に対するナトリウム含有量及びカルシウム含有量はＩＣＰ分析により求めた。
【００３６】
実施例１
（担体の調製）
チタニア粉末〔昭和タイタニウム(株)製のＦ−１Ｒ、ルチル型チタニア比率９３％〕１００部と有機バインダー２部〔ユケン工業(株)製のＹＢ−１５２Ａ〕とを混合し、次いで純水２９部、チタニアゾル〔堺化学(株)製のＣＳＢ、チタニア含有量４０％〕１２．５部を加えて混練した。この混合物を直径３．０ｍｍφのヌードル状に押出し、６０℃で２時間乾燥した後、長さ３〜５ｍｍ程度に破砕した。得られた成形体を、空気中で室温から６００℃まで１．７時間かけて昇温した後、同温度で３時間保持して焼成した。さらに得られた焼成物２０．０ｇに、リン酸トリエチル〔和光純薬工業（株）製のＰＯ(ＯＣ2Ｈ5)3〕０．５２５ｇをエタノール３．４３ｇに溶解して調製した溶液を含浸させ、２４℃で１５時間放置した。得られた固体２０．１ｇを、空気流通下、室温から３００℃まで０．８時間かけて昇温した後、同温度で２時間保持して焼成し、五酸化二リン（Ｐ２Ｏ５）の含有量が１．０％である白色のチタニア担体２０．０ｇ〔ルチル型チタニア比率９０％以上、ナトリウム含有量１２重量ｐｐｍ、カルシウム含有量８重量ｐｐｍ〕を得た。また、該担体の比表面積、五酸化二リン含有量から計算した単分子被覆率を表１に示した。
【００３７】
（リン−ルテニウム担持酸化物の製造）
上記で得られたチタニア担体に、塩化ルテニウム水和物〔ＮＥケムキャット(株)製のＲｕＣｌ3・ｎＨ2Ｏ、Ｒｕ含有量４０．０％〕０．４８６ｇを純水４．７８ｇに溶解して調製した水溶液を含浸させ、２４℃で１５時間放置した。得られた固体２０．９ｇを、空気流通下、室温から２５０℃まで１．３時間かけて昇温した後、同温度で２時間保持して焼成し、酸化ルテニウムの含有量が１．２５％である青灰色のリン−ルテニウム担持酸化物２０．９ｇを得た。
【００３８】
（塩化水素の酸化反応に対するリン−ルテニウム担持酸化物の初期活性評価）
上記で得られたリン−ルテニウム担持酸化物１．０ｇを、直径２ｍｍのα−アルミナ球〔ニッカトー(株)製のＳＳＡ９９５〕１２ｇで希釈し、ニッケル製反応管（内径１４ｍｍ）に充填し、さらに反応管のガス入口側に上と同じα−アルミナ球１２ｇを予熱層として充填した。この中に、塩化水素ガスを０．２１４ｍｏｌ／ｈ（０℃、１気圧換算で４．８Ｌ／ｈ）、及び酸素ガスを０．１０７ｍｏｌ／ｈ（０℃、１気圧換算で２．４Ｌ／ｈ）の速度で常圧下に供給し、触媒層を２８２〜２８３℃に加熱して反応を行った。反応開始１．５時間後の時点で、反応管出口のガスを３０％ヨウ化カリウム水溶液に流通させることによりサンプリングを２０分間行い、ヨウ素滴定法により塩素の生成量を測定し、塩素の生成速度（ｍｏｌ／ｈ）を求めた。この塩素の生成速度と上記の塩化水素の供給速度から、下式より塩化水素の転化率を計算し、表１に示した。
【００３９】
塩化水素の転化率（％）＝〔塩素の生成速度（ｍｏｌ／ｈ）×２÷塩化水素の供給速度（ｍｏｌ／ｈ）〕×１００
【００４０】
（リン−ルテニウム担持酸化物の熱安定性試験）
上記で得られたリン−ルテニウム担持酸化物１．２ｇを、石英製反応管（内径２１ｍｍ）に充填した。この中に、塩化水素ガスを０．０８６ｍｏｌ／ｈ（０℃、１気圧換算で１．９Ｌ／ｈ）、及び酸素ガスを０．０７５ｍｏｌ／ｈ（０℃、１気圧換算で１．７Ｌ／ｈ）、塩素ガスを０．０６４ｍｏｌ／ｈ（０℃、１気圧換算で１．４Ｌ／ｈ）、水蒸気を０．０６４ｍｏｌ／ｈ（０℃、１気圧換算で１．４Ｌ／ｈ）の速度で常圧下に供給し、触媒層を３７５〜３８０℃に加熱して反応を行った。反応開始５０時間後の時点で、反応を停止し、窒素ガスを０．２１４ｍｏｌ／ｈ（０℃、１気圧換算で４．８Ｌ／ｈ）の速度で供給しながら冷却した。
【００４１】
（熱安定性試験後のリン−ルテニウム担持酸化物の活性評価）
上記熱安定性試験に付されたリン−ルテニウム担持酸化物１．２ｇのうち、１．０ｇを分取し、上記初期性能評価と同様の方法で塩化水素の転化率を求め、表１に示した。
【００４２】
実施例２
（担体の調製）
チタニア粉末〔昭和タイタニウム(株)製のＦ−１Ｒ、ルチル型チタニア比率９３％〕１００部と有機バインダー２部〔ユケン工業(株)製のＹＢ−１５２Ａ〕とを混合し、次いで純水２９部、チタニアゾル〔堺化学(株)製のＣＳＢ、チタニア含有量４０％〕１２．５部を加えて混練した。この混合物を直径３．０ｍｍφのヌードル状に押出し、６０℃で２時間乾燥した後、長さ３〜５ｍｍ程度に破砕した。得られた成形体を、空気中で室温から６００℃まで１．７時間かけて昇温した後、同温度で３時間保持して焼成した。さらに得られた焼成物２０．０ｇに、リン酸トリエチル〔和光純薬工業（株）製のＰＯ(ＯＣ2Ｈ5)3〕０．２６３ｇ及びオルトケイ酸テトラエチル〔和光純薬工業（株）製のＳｉ(ＯＣ2Ｈ5)4〕０．３５５ｇをエタノール３．４８ｇに溶解して調製した溶液を含浸させ、２４℃で１５時間放置した。得られた固体２０．１ｇを、空気流通下、室温から３００℃まで０．８時間かけて昇温した後、同温度で２時間保持して焼成し、五酸化二リン（Ｐ２Ｏ５）及びシリカの含有量がそれぞれ０．５％である白色のチタニア担体２０．０ｇ〔ルチル型チタニア比率９０％以上、ナトリウム含有量１２重量ｐｐｍ、カルシウム含有量８重量ｐｐｍ〕を得た。また、該担体の比表面積、五酸化二リン及びシリカ含有量から計算した単分子被覆率を表１に示した。尚、シリカの単分子被覆率は、前記式（１）において、Ｍwを６０．０７［ｇ／ｍｏｌ］とし、ｄを２．２［ｇ／ｍ３］として算出した。
【００４３】
（リン−ルテニウム担持酸化物の製造）
上記で得られたチタニア担体に、塩化ルテニウム水和物〔ＮＥケムキャット(株)製のＲｕＣｌ3・ｎＨ2Ｏ、Ｒｕ含有量４０．０％〕０．４８６ｇを純水４．７８ｇに溶解して調製した水溶液を含浸させ、２４℃で１５時間放置した。得られた固体２０．９ｇを、空気流通下、室温から２５０℃まで１．３時間かけて昇温した後、同温度で２時間保持して焼成し、酸化ルテニウムの含有量が１．２５％である青灰色のリン−ルテニウム担持酸化物２０．９ｇを得た。
【００４４】
（リン−ルテニウム担持酸化物の評価）
上記リン−ルテニウム担持酸化物を、実施例１と同様の操作で初期活性評価、熱安定性試験、該試験後の活性評価を行った。結果を表１に示した。
【００４５】
比較例１
（担体の調製）
チタニア粉末〔昭和タイタニウム(株)製のＦ−１Ｒ、ルチル型チタニア比率９３％〕１００部と有機バインダー２部〔ユケン工業(株)製のＹＢ−１５２Ａ〕とを混合し、次いで純水２９部、チタニアゾル〔堺化学(株)製のＣＳＢ、チタニア含有量４０％〕１２．５部を加えて混練した。この混合物を直径３．０ｍｍφのヌードル状に押出し、６０℃で２時間乾燥した後、長さ３〜５ｍｍ程度に破砕した。得られた成形体を、空気中で室温から６００℃まで１．７時間かけて昇温した後、同温度で３時間保持して焼成して、チタニア担体〔ルチル型チタニア比率９０％以上、ナトリウム含有量１２重量ｐｐｍ、カルシウム含有量８重量ｐｐｍ〕を得た。また、該担体の比表面積を表１に示した。
【００４６】
（ルテニウム担持酸化物の製造）
上記で得られたチタニア担体に、塩化ルテニウム水和物〔ＮＥケムキャット(株)製のＲｕＣｌ3・ｎＨ2Ｏ、Ｒｕ含有量４０．０％〕０．４５６ｇを純水４．７８ｇに溶解して調製した水溶液を含浸させ、２４℃で１５時間放置した。得られた固体２０．９ｇを、空気流通下、室温から２５０℃まで１．３時間かけて昇温した後、同温度で２時間保持して焼成し、酸化ルテニウムの含有量が１．２５％である青灰色のルテニウム担持酸化物２０．９ｇを得た。
【００４７】
（ルテニウム担持酸化物の評価）
上記ルテニウム担持酸化物を、実施例１と同様の操作で初期活性評価、熱安定性試験、該試験後の活性評価を行った。結果を表１に示した。
【００４８】
【表１】
2010029786.tif 000002